СЫРЬЕВАЯ СМЕСЬ ДЛЯ ИЗГОТОВЛЕНИЯ ГАЗОБЕТОНА
RAW MIXTURE FOR MANUFACTURE OF GAS CONCRETE

Изобретение относится к промышленности строительных материалов, в частности к производству ячеистых бетонов, используемых в малоэтажном строительстве.
Известна смесь для изготовления газобетона, включающая портландцемент, известь, кварцсодержащий компонент (кварцевый песок), гипс, алюминиевую пудру, воду [1].
Задача изобретения - сокращение времени автоклавной обработки изделий из газобетона.
Технический результат достигается тем, что сырьевая смесь для изготовления газобетона, включающая портландцемент, известь, кварцсодержащий компонент, гипс, алюминиевую пудру, воду, в качестве кварцсодержащего компонента содержит маршалит и дополнительно - суперпластификатор С-3 при следующем соотношении компонентов, вес.ч.: портландцемент 140-150; известь 140-150; маршалит 480-520; гипс 0,5-1; алюминиевая пудра 2,5-3; вода 480-520; суперпластификатор С-3 0.3-0,5. Составы сырьевой смеси приведены в таблице.
Компоненты
Содержание, вес.ч. в соствах:
№1
№2
№3
Портландцемент
140
145
150
Известь
150
145
140
Маршалит
480
500
520
Гипс
0,5
0,75
1
Алюминиевая
пудра
2,5
2.75
3
Вода
480
500
520
Суперпластификатор С-3
0,3
0,4
0,5
Для приготовления сырьевой смеси дозируют сырьевые компоненты.
Портландцемент, известь, маршалит, гипс, алюминиевую пудру смешивают. К смеси сухих компонентов добавляют нагретую до температуры 70-90°С воду, суперпластификатор С-3 и еще раз смешивают. Приготовленную смесь равномерно распределяют по площади предварительно смазанных маслом металлических форм, выдерживают в формах в течение 12-16 часов, затем отформованные изделия освобождают от форм, при необходимости разрезают на части и подают на автоклавную обработку, которую проводят при температуре 175°С и давлении 0,8 МПа. Общая продолжительность автоклавной обработки 5-6 часов. После выгрузки из автоклава изделия выдерживают в течение 2 часов в помещении с температурой не менее 18°С. Прочность изделий при сжатии составит 4-5 МПа.
Источники информации
1. Сухарев М.Ф. и др. Производство теплоизоляционных материалов. - М.: Высш. шк., 1981. - С.213-216.